(57)【要約】【課題】低発熱性と破断強度を両立させたキャップトレッド用ゴム組成物およびそれを用いたキャップトレッドを有するタイヤを提供する。【解決手段】（Ａ）特定のゴム成分１００質量部に対して、（Ｂ）式（Ｂ１）：2010059398.tif 000020（式中、Ｒ1〜Ｒ3は同じかまたは異なり、いずれも炭素数５〜１２のアルキル基；ｘおよびｙは同じかまたは異なり、いずれも２〜４の整数；ｎは０〜１０の整数である）で示されるアルキルフェノール・塩化硫黄縮合物を０．５〜１０質量部、（Ｃ）硫黄を０〜０．４５質量部、（Ｄ）シリカを１０〜１００質量部含有するキャップトレッド用ゴム組成物およびそれを用いたキャップトレッドを有するタイヤ。【選択図】なし【特許請求の範囲】
【請求項１】
（Ａ）変性スチレンブタジエンゴムを３０〜８０質量％ならびに
天然ゴム、イソプレンゴム、ブタジエンゴム、変性ブタジエンゴムおよび１，２−シンジオタクチック結晶を含むポリブタジエンゴムよりなる群から選ばれる少なくとも１種のジエン系ゴムを２０〜７０質量％含有するゴム成分１００質量部に対して、
（Ｂ）式（Ｂ１）：
【化１】
2010059398.tif 000018
（式中、Ｒ1〜Ｒ3は同じかまたは異なり、いずれも炭素数５〜１２のアルキル基；ｘおよびｙは同じかまたは異なり、いずれも２〜４の整数；ｎは０〜１０の整数である）
で示されるアルキルフェノール・塩化硫黄縮合物を０．５〜１０質量部、
（Ｃ）硫黄を０〜０．４５質量部、
（Ｄ）シリカを１０〜１００質量部
含有するキャップトレッド用ゴム組成物。
【請求項２】
さらに、ゴム成分（Ａ）１００質量部に対して、（Ｅ）カーボンブラックを２〜５０質量部含有する請求項１記載のキャップトレッド用ゴム組成物。
【請求項３】
さらに、ゴム成分（Ａ）１００質量部に対して、（Ｆ）シトラコンイミド化合物を０．１〜５質量部含有する請求項１または２記載のキャップトレッド用ゴム組成物。
【請求項４】
さらに、ゴム成分（Ａ）１００質量部に対して、
式（１）：
【化２】
2010059398.tif 000019
（式中、Ｍは金属、ｘは１または２の整数である）
で表されるメタクリル酸金属塩（Ｇ）を０．１〜１０質量部含有する請求項１〜３記載のキャップトレッド用ゴム組成物。
【請求項５】
請求項１〜４のいずれかに記載のキャップトレッド用ゴム組成物を含むキャップトレッドを有するタイヤ。
【発明の詳細な説明】
【技術分野】
【０００１】
本発明は、キャップトレッド用ゴム組成物およびそれからなるキャップトレッドを有するタイヤに関する。
【背景技術】
【０００２】
近年、タイヤの転がり抵抗を低減して、発熱を抑えることにより、車の低燃費化がおこなわれている。とくに車の低燃費化への要求は強くなってきており、タイヤ部材のなかでもタイヤにおける占有比率の高いトレッドに対して、優れた低発熱性が要求されている。
【０００３】
また、車の走行における安全性の面から、タイヤのトレッドに対して優れたグリップ性能も要求されているが、低燃費性とグリップ性能とは背反性能であるため、一般的にトレッドをキャップトレッド／ベーストレッドの２層構造とし、ベーストレッド用としては低発熱性を有するゴムを採用し、キャップトレッドのような路面と接する表層部にはグリップ力の高いゴム組成物を用い、ベーストレッドのような内層部には低発熱性を有するゴム組成物を使用することで、タイヤの低燃費性とグリップ性能を両立させるというものである。
【０００４】
タイヤのトレッドの転がり抵抗を低減する方法としては、チッ素吸着比表面積の異なるシリカ２種を特定量配合すること（たとえば、特許文献１）やゴム成分として変性スチレンブタジエンゴムを配合すること（たとえば、特許文献２）が知られている。
【０００５】
また、キャップトレッド用ゴム組成物として、硫黄の配合量を多くすることで発熱性を抑えることも知られているが、硫黄の配合量を多くした場合には、ゴムの破断強度ＴＢや破断時伸び（ＥＢ）が低下してしまうため、得られたゴム組成物をタイヤのキャップトレッドに用いた場合に、トレッド欠けが発生したり、タイヤトレッドの寿命が短くなるという問題があった。
【０００６】
つまり、破断強度と低発熱性とは相反する物性であり、双方の物性を共に向上させることは困難であった。
【先行技術文献】
【特許文献】
【０００７】
【特許文献１】特開２００６−２３３１７７号公報
【特許文献２】特開２００６−５６９７９号公報
【発明の概要】
【発明が解決しようとする課題】
【０００８】
本発明は、低発熱性と破断強度を両立させたキャップトレッド用ゴム組成物およびそれを用いたキャップトレッドを有するタイヤを提供することを目的とする。
【課題を解決するための手段】
【０００９】
本発明は、（Ａ）変性スチレンブタジエンゴムを３０〜８０質量％ならびに
天然ゴム、イソプレンゴム、ブタジエンゴム、変性ブタジエンゴムおよび１，２−シンジオタクチック結晶を含むポリブタジエンゴムよりなる群から選ばれる少なくとも１種のジエン系ゴムを２０〜７０質量％含有するゴム成分１００質量部に対して、
（Ｂ）式（Ｂ１）：
【化１】
2010059398.tif 000002
（式中、Ｒ1〜Ｒ3は同じかまたは異なり、いずれも炭素数５〜１２のアルキル基；ｘおよびｙは同じかまたは異なり、いずれも２〜４の整数；ｎは０〜１０の整数である）
で示されるアルキルフェノール・塩化硫黄縮合物を０．５〜１０質量部、
（Ｃ）硫黄を０〜０．４５質量部、
（Ｄ）シリカを１０〜１００質量部
含有するキャップトレッド用ゴム組成物に関する。
【００１０】
さらに、ゴム成分（Ａ）１００質量部に対して、（Ｅ）カーボンブラックを２〜５０質量部含有することが好ましい。
【００１１】
さらに、ゴム成分（Ａ）１００質量部に対して、（Ｆ）シトラコンイミド化合物を０．１〜５質量部含有することが好ましい。
【００１２】
さらに、ゴム成分（Ａ）１００質量部に対して、
式（１）：
【化２】
2010059398.tif 000003
（式中、Ｍは金属、ｘは１または２の整数である）
で表されるメタクリル酸金属塩（Ｇ）を０．１〜１０質量部含有することが好ましい。
【００１３】
また本発明は、前記のキャップトレッド用ゴム組成物を含むキャップトレッドを有するタイヤにも関する。
【発明の効果】
【００１４】
本発明によれば、特定のゴム成分（Ａ）、特定のアルキルフェノール・塩化硫黄縮合物（Ｂ）、硫黄（Ｃ）、シリカ（Ｄ）を特定量含有し、特に硫黄（Ｃ）の含有量を小さくすることによって、低発熱性と破断強度を両立させたキャップトレッド用ゴム組成物およびそれを用いたキャップトレッドを有するタイヤを提供することができる。
【発明を実施するための形態】
【００１５】
本発明のゴム組成物は、ゴム成分（Ａ）、アルキルフェノール・塩化硫黄縮合物（Ｂ）、硫黄（Ｃ）およびシリカ（Ｄ）を含有する。
【００１６】
ゴム成分（Ａ）としては、変性スチレンブタジエンゴム（変性ＳＢＲ）を３０〜８０質量％ならびに天然ゴム（ＮＲ）、イソプレンゴム（ＩＲ）、ブタジエンゴム（ＢＲ）の変性ブタジエンゴム（変性ＢＲ）、１，２−シンジオタクチック結晶を含むポリブタジエンゴム（ＳＰＢ含有ＢＲ）よりなる群から選ばれる少なくとも１種のゴムを含有する。
【００１７】
変性ＳＢＲとしては、乳化重合変性ＳＢＲ（変性Ｅ−ＳＢＲ）と溶液重合変性ＳＢＲ（変性Ｓ−ＳＢＲ）があげられるが、ポリマーの分子量をコントロールし易く、ｔａｎδを増大させる低分子量成分を少なくすることができ、さらにシリカとポリマー鎖の結合を強め、３０〜６０℃のｔａｎδを低減させることで低燃費性を向上させることができることから、変性Ｓ−ＳＢＲが好ましい。
【００１８】
変性ＳＢＲの結合スチレン量は、ゴム配合でのリバージョン性およびグリップ特性に優れるという点から、５質量％以上が好ましく、７質量％以上がより好ましい。また、変性ＳＢＲの結合スチレン量は、低発熱性に優れる点から、３０質量％以下が好ましく、２０質量％以下がより好ましい。
【００１９】
変性ＳＢＲは、ＪＳＲ（株）製のＨＰＲ３４０などのように、結合スチレン量の小さいものが好ましい。
【００２０】
変性ＳＢＲとしては、スズやケイ素などでカップリングされたものが好ましく用いられる。変性ＳＢＲのカップリング方法としては、常法に従って、たとえば、変性ＳＢＲの分子鎖末端のアルカリ金属（Ｌｉなど）やアルカリ土類金属（Ｍｇなど）を、ハロゲン化スズやハロゲン化ケイ素などと反応させる方法などがあげられる。
【００２１】
変性ＳＢＲは、共役ジオレフィン単独、または共役ジオレフィンと芳香族ビニル化合物とを（共）重合して得られた（共）重合体であり、第１級アミノ基やアルコキシシリル基を有することが好ましい。
【００２２】
第１級アミノ基は、重合開始末端、重合終了末端、重合体主鎖、側鎖のいずれに結合していてもよいが、重合体末端からエネルギー消失を抑制してヒステリシスロス特性を改良し得る点から、重合開始末端または重合終了末端に導入されていることが好ましい。
【００２３】
変性ＳＢＲの重量平均分子量（Ｍｗ）は、充分な破断特性が得られる点から、１００万以上が好ましく、１２０万以上がより好ましい。また、変性ＳＢＲのＭｗは、ゴムの粘度を調節し、混練り加工を容易にできる点から、２００万以下が好ましく、１８０万以下がより好ましい。
【００２４】
ゴム成分（Ａ）中の変性ＳＢＲの含有率は、ブレーキ性能などのグリップ特性、および操縦応答性に優れるという点から、３０質量％以上であり、好ましくは４０質量％以上である。また、ゴム成分（Ａ）中の変性ＳＢＲの含有率は、ＮＲやＢＲなど他のゴム成分を併用して、発熱を抑えるという点から、８０質量％以下であり、好ましくは７５質量%以下である。
【００２５】
ＮＲとしては、とくに制限はなく、通常ゴム工業で使用されるものを使用することができ、具体的には、ＲＳＳ♯３、ＴＳＲ２０などがあげられる。また、ＩＲとしても、とくに制限はなく、タイヤ工業で従来から使用されるものを使用することができる。
【００２６】
ゴム成分（Ａ）中のＮＲおよび／またはＩＲの含有率は、破断強度や低発熱性に優れるという点から、２０質量％以上であり、好ましくは３０質量％以上である。また、ゴム成分（Ａ）中のＮＲおよび／またはＩＲの含有率は、グリップ性能や操縦安定性に優れるＳＢＲを充分に配合するという点から、７０質量％以下であり、好ましくは６０質量％以下である。
【００２７】
ＢＲとしても、とくに制限はなく、宇部興産（株）製のＢＲ１３０Ｂ、ＢＲ１５０Ｂなどのハイシス含有量のＢＲ（ハイシスＢＲ）などを好適に使用することができる。
【００２８】
ゴム成分（Ａ）中のＢＲの含有率は、耐摩耗性および低発熱性に優れるという点から、２０質量％以上であり、好ましくは３０質量％以上である。また、ゴム成分（Ａ）中のＢＲの含有率は、グリップ性能や操縦安定性に優れるＳＢＲを充分に配合するという点から、７０質量％以下であり、好ましくは５０質量％以下である。
【００２９】
変性ＢＲとしては、リチウム開始剤により１，３−ブタジエンの重合をおこなったのち、スズ化合物を添加することにより得られ、さらに変性ＢＲ分子の末端がスズ−炭素結合で結合されているものが好ましい。
【００３０】
リチウム開始剤としては、アルキルリチウム、アリールリチウム、ビニルリチウム、有機スズリチウムおよび有機窒素リチウム化合物などのリチウム系化合物や、リチウム金属などがあげられる。前記リチウム開始剤を変性ＢＲの開始剤とすることで、高ビニル、低シス含有量の変性ＢＲを作製できる。
【００３１】
スズ化合物としては、四塩化スズ、ブチルスズトリクロライド、ジブチルスズジクロライド、ジオクチルスズジクロライド、トリブチルスズクロライド、トリフェニルスズクロライド、ジフェニルジブチルスズ、トリフェニルスズエトキシド、ジフェニルジメチルスズ、ジトリルスズクロライド、ジフェニルスズジオクタノエート、ジビニルジエチルスズ、テトラベンジルスズ、ジブチルスズジステアレート、テトラアリルスズ、ｐ−トリブチルスズスチレンなどがあげられ、これらのスズ化合物は、単独で用いてもよく、２種以上を組み合わせて用いてもよい。
【００３２】
変性ＢＲ中のスズ原子の含有率は５０ｐｐｍ以上が好ましく、６０ｐｐｍ以上がより好ましい。スズ原子の含有率が５０ｐｐｍ未満では、カーボンブラックを配合した場合に、変性ＢＲ中のカーボンブラックの分散を促進する効果が小さく、ｔａｎδが増大してしまう傾向がある。また、スズ原子の含有率は３０００ｐｐｍ以下が好ましく、２５００ｐｐｍ以下がより好ましく、２５０ｐｐｍ以下がさらに好ましい。スズ原子の含有率が３０００ｐｐｍをこえると、混練り物のまとまりが悪く、エッジが整わないため、混練り物の押出し加工性が悪化する傾向がある。
【００３３】
変性ＢＲの分子量分布（Ｍｗ／Ｍｎ）は２以下が好ましく、１．５以下がより好ましい。変性ＢＲのＭｗ／Ｍｎが２をこえると、カーボンブラックを配合する場合に、カーボンブラックの分散性が悪化し、ｔａｎδが増大してしまう傾向がある。
【００３４】
変性ＢＲのビニル結合量は５質量％以上が好ましく、７質量％以上がより好ましい。変性ＢＲのビニル結合量が５質量％未満では、変性ＢＲを重合（製造）することは困難である傾向がある。また、変性ＢＲのビニル結合量は５０質量％以下が好ましく、２０質量％以下がより好ましい。変性ＢＲのビニル結合量が５０質量％をこえると、引張強度が低下し、カーボンブラックを配合する場合には、カーボンブラックの分散性が悪化する傾向がある。
【００３５】
ゴム成分（Ａ）中の変性ＢＲの含有率は、低発熱性に優れるという点から、２０質量％以上であり、好ましくは３０質量％以上である。また、ゴム成分（Ａ）中の変性ＢＲの含有率は、グリップ性能および操縦安定性に優れるＳＢＲを充分に配合するという点から、７０質量％以下であり、好ましくは５０質量％以下である。
【００３６】
ＳＰＢ含有ＢＲにおいて、１，２−シンジオタクチックポリブタジエン結晶（ＳＰＢ）は、単にＢＲ中に結晶を分散させたものではなく、ＢＲと化学結合したうえで分散していることが好ましい。前記結晶がゴム成分と化学結合したうえで分散することにより、クラックの発生および伝播が抑制される傾向がある。なお、このＳＰＢ含有ＢＲは、とくに制限されるわけではないが、たとえば、特開平１１−３４９７３２号公報に記載された方法により製造することができる。
【００３７】
ＳＰＢの融点は、プレスによるタイヤの加硫中に結晶が溶融せず、充分な硬度が得られるという点から、１８０℃以上が好ましく、１９０℃以上がより好ましい。また、ＳＰＢの融点は、ＳＰＢ含有ＢＲの分子量が小さく、ゴム組成物中において分散性に優れるという点から、２２０℃以下が好ましく、２１０℃以下がより好ましい。
【００３８】
ＳＰＢ含有ＢＲ中のＳＰＢの含有率は、充分な硬度が得られる点から、２．５質量％以上が好ましく、１０質量％以上がより好ましい。また、ＳＰＢの含有率は、ポリマー製造容器内での充分な流動性が得られ、製造効率に優れ、さらに、ＳＰＢの分散性に優れる点から、２０質量％以下が好ましく、１８質量％以下がより好ましい。
【００３９】
ゴム成分（Ａ）中のＳＰＢ含有ＢＲの含有率は、耐摩耗性および低発熱性に優れるという点から、２０質量％以上であり、好ましくは３０質量％以上である。また、ゴム成分（Ａ）中のＳＰＢ含有ＢＲの含有率は、グリップ性能および操縦安定性に優れるＳＢＲを充分に配合するという点から、７０質量％以下であり、好ましくは、５０質量％以下である。
【００４０】
アルキルフェノール・塩化硫黄縮合物（Ｂ）とは、式（Ｂ１）：
【化３】
2010059398.tif 000004
（式中、Ｒ1〜Ｒ3は同じかまたは異なり、いずれも炭素数５〜１２のアルキル基；ｘおよびｙは同じかまたは異なり、いずれも２〜４の整数；ｎは０〜１０の整数である）
で示されるものである。
【００４１】
式（Ｂ１）で表わされるアルキルフェノール・塩化硫黄縮合物（Ｂ）は、芳香族環に極性がないため、ゴム成分（Ａ）中の変性ＳＢＲに良好に分散させることができる。
【００４２】
ｎは、アルキルフェノール・塩化硫黄縮合物（Ｂ）のゴム成分（Ａ）中への分散性が良い点から、０〜１０の整数であり、好ましくは１〜９の整数である。
【００４３】
ｘおよびｙは、同じかまたは異なり、ゴム組成物を効率よく高硬度にすることができる（リバージョン抑制）点から、いずれも２〜４の整数であり、好ましくはともに２である。
【００４４】
Ｒ1〜Ｒ3は同じかまたは異なり、アルキルフェノール・塩化硫黄縮合物（Ｂ）のゴム成分（Ａ）中への分散性が良い点から、いずれも炭素数５〜１２のアルキル基であり、このましくは炭素数６〜９のアルキル基である。
【００４５】
式（Ｂ１）で表わされるアルキルフェノール・塩化硫黄縮合物（Ｂ）は、式中のＲ1〜Ｒ3、ｘおよびｙの種類によって異なるが、１０〜３０質量％の硫黄を含有する。また、アルキルフェノール・塩化硫黄縮合物（Ｂ）は、硫黄単体よりゴム組成物中で分散性が良好であり、かつリバージョン防止、ハイブリッド加硫形成（熱的安定性）によい。また、硫黄（Ｃ）を含有しない場合はゴム組成物中の硫黄濃度が低くなるが、その際には、アルキルフェノール・塩化硫黄縮合物（Ｂ）の硫黄が放出される。
【００４６】
このアルキルフェノール・塩化硫黄縮合物（Ｂ）は、公知の方法で調製することができ、とくに制限されるわけではないが、たとえば、アルキルフェノールと塩化硫黄とを、たとえば、モル比１：０．９〜１．２５で反応させる方法などがあげられる。
【００４７】
アルキルフェノール・塩化硫黄縮合物（Ｂ）の具体例として、ｎが０〜１０、ｘおよびｙが２、ＲがＣ8Ｈ17（オクチル基）であり、硫黄含有率が２４質量％である田岡化学工業（株）製のタッキロールＶ２００：
【化４】
2010059398.tif 000005
（式中、ｎは０〜１０の整数である）
などがあげられる。
【００４８】
アルキルフェノール・塩化硫黄縮合物（Ｂ）の配合量は、ゴム成分（Ａ）１００質量部に対して０．５質量部以上、好ましくは１．０質量部以上であり、より好ましくは８．０質量部以上である。アルキルフェノール・塩化硫黄縮合物（Ｂ）の配合量が０．５質量部未満では、ｔａｎδを低減させる効果が少ない。また、アルキルフェノール・塩化硫黄縮合物（Ｂ）の配合量は、ゴム成分（Ａ）１００質量部に対して１０質量部以下、好ましくは７質量部以下である。アルキルフェノール・塩化硫黄縮合物（Ｂ）の配合量が１０質量部をこえると、ゴムの加工中に焼けが生じやすく、ｔａｎδを低減させる効果も飽和してしまう。
【００４９】
本発明で使用される硫黄（Ｃ）としては、特に限定はされないが、加工中にブルームの発生を抑えることができ分散性に優れるという理由から、オイル処理した不溶性硫黄が好ましく、具体的には、フレキシス製のクリステックスＨＳＯＴ２０、三新化学工業（株）製のサンフェルＥＸなどがあげられる。
【００５０】
ここで、不溶性硫黄とは、たとえば二硫化炭素やゴム状炭化水素などに不溶の硫黄のことであるが、本発明でいう不溶性硫黄とは特に二硫化炭素に不溶な成分が８０％以上の高分子量の硫黄のことをいう。また、二硫化炭素に不溶な成分が９０％以上の高分子量の硫黄であってもよい。
【００５１】
硫黄（Ｃ）の配合量は、前記のアルキルフェノール・塩化硫黄縮合物（Ｂ）による硫黄供給を考慮し、できる限り分散度の悪い硫黄（Ｃ）を含まない方が好ましい。また、破断時強度の向上や耐摩耗性の向上の点からも、含まないことが好ましく、適度なゴム硬度と操縦安定性を確保しやすいという点、スコーチをあまり早くしない（短くしない）という点から、ゴム成分（Ａ）１００質量部に対して０．１質量部以上が好ましく、０．２質量部以上がより好ましい。また、硫黄（Ｃ）の配合量は、破断強度を適度に確保できるという点から、０．４５質量部以下であり、０．４０質量部以下が好ましく、０．３５質量部以下がより好ましい。なお、硫黄として不溶性硫黄を配合する場合、硫黄の配合量とは、不溶性硫黄中のオイル分を除いた硫黄の含有量を表す。
【００５２】
シリカ（Ｄ）の配合量は、グリップ性能および破断強度に優れるという点から、ゴム成分（Ａ）１００質量部に対して１０質量部以上、好ましくは２０質量部以上である。また、シリカ（Ｄ）の配合量は、低発熱性を確保し、また増量しすぎてもグリップ性能の向上がそれ以上見込めないという点から、ゴム成分（Ａ）１００質量部に対して１００質量部以下、好ましくは９０質量部以下である。
【００５３】
シリカ（Ｄ）としては、とくに制限されず、タイヤ工業において一般的に使用されているシリカを用いることができる。なかでも、シリカ（Ｄ）のチッ素吸着比表面積（Ｎ2ＳＡ）は４０ｍ2／ｇ以上が好ましく、４５ｍ2／ｇ以上がより好ましい。シリカ（Ｄ）のチッ素吸着比表面積が４０ｍ2／ｇ未満では、補強性や耐摩耗性が低下する傾向がある。また、シリカ（Ｄ）のチッ素吸着比表面積は２５０ｍ2／ｇ以下が好ましく、２４０ｍ2／ｇ以下がより好ましい。シリカ（Ｄ）のチッ素吸着比表面積が２５０ｍ2／ｇをこえると、補強性はそれ以上は向上しないが、加工性やゴム粘度が著しく悪化する傾向がある。
【００５４】
補強性や耐摩耗性が乗用車用タイヤに用いるのに充分な効果を発揮し、加工性および分散性も良好であることから、ローディア社製のＺ１１５ＧＲ（Ｎ2ＳＡ：１１２ｍ2／ｇ）が好適に用いられる。
【００５５】
本発明では、シリカ（Ｄ）とともに、シランカップリング剤を併用することが好ましい。
【００５６】
シランカップリング剤としては、とくに制限はなく、タイヤ工業で従来からゴム組成物中にシリカとともに配合されているものであれば使用することができ、具体的には、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス（２−トリメトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどのスルフィド系、３−メルカプトプロピルトリメトキシシラン、３−メルカプトプロピルトリエトキシシラン、２−メルカプトエチルトリメトキシシラン、２−メルカプトエチルトリエトキシシランなどのメルカプト系、ビニルトリエトキシシラン、ビニルトリメトキシシランなどのビニル系、３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシランなどのアミノ系、γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシランなどのグリシドキシ系、３−ニトロプロピルトリメトキシシラン、３−ニトロプロピルトリエトキシシランなどのニトロ系、３−クロロプロピルトリメトキシシラン、３−クロロプロピルトリエトキシシラン、２−クロロエチルトリメトキシシラン、２−クロロエチルトリエトキシシランなどのクロロ系などがあげられ、これらのシランカップリング剤は単独で用いてもよく、２種以上を組み合わせて用いてもよい。なかでも、ビス−（３−トリエト���シシリルプロピル）−テトラスルフィド、ビス（３−トリエトキシシリルプロピル）ジスルフィドなどが好適に用いられる。
【００５７】
シランカップリング剤を配合する場合、シランカップリング剤の配合量は、加工性および発熱性に優れる点から、シリカ（Ｄ）１００質量部に対して５質量部以上が好ましく、６質量部以上がより好ましく、８質量部以上がさらに好ましい。また、シランカップリング剤の配合量は、シランカップリング剤を過剰に配合すると、余剰カップリング剤が硫黄を放出し、ゴムを過剰に架橋するため破断強度が低下し、また、コストも高くなる点から、シリカ（Ｄ）１００質量部に対して１２質量部以下が好ましく、１０質量部以下がより好ましい。
【００５８】
また、本発明のキャップトレッド用ゴム組成物はさらにカーボンブラック（Ｅ）を配合することが好ましい。
【００５９】
カーボンブラック（Ｅ）の配合量は、紫外線によるゴムの劣化を防止するという点から、ゴム成分（Ａ）１００質量部に対して、２質量部以上が好ましく、５質量部以上がよりに好ましい。また、カーボンブラック（Ｅ）の配合量は、カーボンブラックの加工性も良いという点から、ゴム成分（Ａ）１００質量部に対して、５０質量部以下が好ましく、４５質量部以下がより好ましい。
【００６０】
カーボンブラック（Ｅ）としては、とくに制限されず、タイヤ工業において一般的に使用されているカーボンブラックを用いることができる。なかでも、カーボンブラック（Ｅ）のチッ素吸着比表面積（Ｎ2ＳＡ）は４０ｍ2／ｇ以上が好ましく、４５ｍ2／ｇ以上がより好ましい。カーボンブラック（Ｅ）のチッ素吸着比表面積が４０ｍ2／ｇ未満では、補強性および耐摩耗性が著しく悪化する傾向がある。また、カーボンブラック（Ｅ）のチッ素吸着比表面積は３００ｍ2／ｇ以下が好ましく、２８０ｍ2／ｇ以下がより好ましい。カーボンブラック（Ｅ）のチッ素吸着比表面積が３００ｍ2／ｇをこえると、分散性が悪く、かえって補強性および耐摩耗性が低下する傾向がある。
【００６１】
アルキルフェノール・塩化硫黄縮合物（Ｂ）に加えて、さらにシトラコンイミド化合物（Ｆ）を配合することで、高硬度（Ｈｓ）のゴム組成物を得ることができる。
【００６２】
シトラコンイミド化合物（Ｆ）としては、熱的に安定であり、ゴム中への分散性に優れるという理由から、ビスシトラコンイミド類が好ましい。具体的には、１，２−ビスシトラコンイミドメチルベンゼン、１，３−ビスシトラコンイミドメチルベンゼン、１，４−ビスシトラコンイミドメチルベンゼン、１，６−ビスシトラコンイミドメチルベンゼン、２，３−ビスシトラコンイミドメチルトルエン、２，４−ビスシトラコンイミドメチルトルエン、２，５−ビスシトラコンイミドメチルトルエン、２，６−ビスシトラコンイミドメチルトルエン、１，２−ビスシトラコンイミドエチルベンゼン、１，３−ビスシトラコンイミドエチルベンゼン、１，４−ビスシトラコンイミドエチルベンゼン、１，６−ビスシトラコンイミドエチルベンゼン、２，３−ビスシトラコンイミドエチルトルエン、２，４−ビスシトラコンイミドエチルトルエン、２，５−ビスシトラコンイミドエチルトルエン、２，６−ビスシトラコンイミドエチルトルエンなどがあげられる。なかでも、熱的に特に安定であり、ゴム中への分散性に特に優れ、高硬度（Ｈｓ）のゴム組成物を得ることができ（リバージョン制御）、形成されたポリマー間の結合が熱的に安定になるという理由から、１，３−ビスシトラコンイミドメチルベンゼンが好ましい。
【００６３】
１，３−ビスシトラコンイミドメチルベンゼンとは、下記化学式で表されるものである。
【００６４】
【化５】
2010059398.tif 000006
【００６５】
シトラコンイミド化合物（Ｆ）の配合量は、ゴム成分（Ａ）１００質量部に対して、０．１質量部以上が好ましく、０．２質量部以上がより好ましい。シトラコンイミド化合物（Ｆ）の配合量が０．１質量部未満では、適性硫黄量に対し不足しており、ポリスルフィド結合が主として形成される傾向があり、複素弾性率（Ｅ*）、ｔａｎδ、耐摩耗性および操縦安定性において劣る傾向がある。また、シトラコンイミド化合物（Ｆ）の配合量は、ゴム成分（Ａ）１００質量部に対して、５質量部以下が好ましく、４質量部以下がより好ましい。シトラコンイミド化合物（Ｆ）の配合量が５質量部を超えると、適性硫黄量より多くなり、形成されるジスルフィド結合数が頭打ちとなる傾向がある。
【００６６】
一般的にゴム組成物中の充填剤の含有量が減少すると、ｔａｎδが小さくなり転がり抵抗が良好となるが、複素弾性率（Ｅ*）は減少し、操縦安定性が低下する。本発明のゴム組成物において、ｔａｎδが小さく、転がり抵抗が良好であり、かつ複素弾性率（Ｅ*）が減少せず、操縦安定性が良好であるキャップトレッド用ゴム組成物とするために、さらに、変性レゾルシン、変性クレゾール、および変性フェノール樹脂よりなる群から選ばれる少なくとも１種の化合物を配合することが好ましい。
【００６７】
フェノール樹脂は、特に限定されないが、フェノールと、ホルムアルデヒド、アセトアルデヒド、フルフラールなどのアルデヒド類を酸あるいはアルカリ触媒で反応させることにより得られるものであり、変性フェノール樹脂としては、たとえばカシューオイル、トールオイル、アマニ油、各種動植物油、不飽和脂肪酸、ロジン、アルキルベンゼン樹脂、アニリン、メラミンからなる群から選ばれる少なくとも１種を使って変性したフェノール樹脂などがあげられる。
【００６８】
なかでも、変性フェノール樹脂としては、複素弾性率（Ｅ*）を向上させられるという理由から、カシューオイル変性フェノール樹脂が好ましい。
【００６９】
レゾルシン縮合物とは、化学式１で表される化合物をいい、
【化６】
2010059398.tif 000007
変性レゾルシン縮合物とは、化学式２のようにレゾルシン縮合物をアルキル化したものがあげられる。式中のｎは整数である。変性レゾルシン縮合物としては、たとえば、住友化学工業（株）製のスミカノール６２０、レゾルシン・ホルマリン反応物としてペナコライト樹脂（インドスペック社製の１３１９Ｓなど）、ＲＳＭ（約６０質量％のレゾルシンと約４０質量％のステアリン酸との混合物）などがあげられる。なかでも、経時変化による安定性に優れるという理由から、スミカノール６２０が好ましい。
【００７０】
【化７】
2010059398.tif 000008
【００７１】
クレゾール樹脂とは、下記化学式３で表される化合物をいう。式中のｎは１以上の整数である。
【００７２】
【化８】
2010059398.tif 000009
【００７３】
クレゾール樹脂は、薬品軟化点が１００℃付近（９２〜１０７℃）であるため、常温では固体であるが、ゴム混練り時に液体であるため分散しやすい点からメタクレゾール樹脂が最も好ましい。
【００７４】
変性クレゾール樹脂とは、前記クレゾール樹脂の末端のメチル基を水酸基に変性したもの、クレゾール樹脂の繰り返し単位の一部をアルキル化したものがあげられる。
【００７５】
変性レゾルシン、変性クレゾールおよび変性フェノール樹脂よりなる群から選ばれる少なくとも１種の化合物の含有量は、ゴム成分１００質量部に対して０．５質量部以上が好ましく、１．０質量部以上がより好ましく、１．５質量部以上がさらに好ましい。変性レゾルシン、変性クレゾールおよび変性フェノール樹脂よりなる群から選ばれる少なくとも１種の化合物の含有量が０．５質量部未満では、硫黄の架橋密度と比較し、樹脂の架橋密度が充分なものではなく、硬度が低くなる。また、変性レゾルシン、変性クレゾールおよび変性フェノール樹脂よりなる群から選ばれる少なくとも１種の化合物の含有量は、３質量部以下が好ましく、２．５質量部以下がより好ましく、２．０質量部以下がさらに好ましい。変性レゾルシン、変性クレゾール、および変性フェノール樹脂よりなる群から選ばれる少なくとも１種の化合物の含有量が３質量部をこえると、硫黄の架橋密度と比較し、樹脂の架橋密度が大きすぎるため、低発熱性が低下する。
【００７６】
また、前記変性レゾルシン、変性クレゾール、および変性フェノール樹脂よりなる群から選ばれる少なくとも１種の化合物を含有する場合、さらに、ヘキサメチレンテトラミン（ＨＭＴ）、ヘキサメトキシメチロールメラミン（ＨＭＭＭ）およびヘキサメチロールメラミンペンタメチルエーテル（ＨＭＭＰＭＥ）よりなる群から選ばれる少なくとも１種の化合物を含有することによって、レゾルシン系樹脂、クレゾール系樹脂、フェノール系樹脂の架橋成長を促進し、その結果、破断時強度およびゴム組成物の硬度を向上させることができるという点から好ましい。なかでも、タイヤ加硫中にメチレン（ホルムアルデヒド）が発生する（加工中には発生しない）という理由から、ＨＭＴが好ましい。
【００７７】
ＨＭＴ、ＨＭＭＭおよびＨＭＭＰＭＥよりなる群から選ばれる少なくとも１種の化合物の含有量は、ゴム成分１００質量部に対して０．１質量部以上が好ましく、０．２質量部以上がより好ましく、０．３質量部以上がさらに好ましい。前記化合物の含有量が０．１質量部未満では、メチレンの発生が不足し、変性レゾルシン、変性クレゾール、変性フェノール樹脂の架橋密度が充分ではない傾向がある。また、ＨＭＴ、ＨＭＭＭおよびＨＭＭＰＭＥよりなる群から選ばれる少なくとも１種の化合物の含有量は、５質量部以下が好ましく、４質量部以下がより好ましく、３質量部以下がさらに好ましい。前記化合物の含有量が５質量部をこえると、熱酸化劣化により破断時強度が低下する傾向がある。
【００７８】
さらに、キャップトレッドにおける耐摩耗性、複素弾性率（Ｅ*）、破断時伸びのいずれをも良好にさせることができる点、スコーチを短くしない点、かつレゾルシン系樹脂、クレゾール系樹脂、フェノール系樹脂の反応を阻害しない点において優れるという観点から、メタクリル酸金属塩（Ｇ）を含有することが好ましい。
【００７９】
メタクリル酸金属塩（Ｇ）とは、式（２）で表されるものである。
【００８０】
【化９】
2010059398.tif 000010
【００８１】
式中、Ｍは２価の金属であり、具体的には、亜鉛、マグネシウム、カルシウム、バリウム、ストロンチウム、ニッケルなどがあげられる。これらの中で、亜鉛が、高純度の製品を安価に製造できる点で好ましい。
【００８２】
さらに、メタクリル酸金属塩（Ｇ）の具体的な構造式としては、式（２ａ）：
【化１０】
2010059398.tif 000011
式（２ｂ）：
【化１１】
2010059398.tif 000012
（式中、Ｍは式（２）と同じであり、Ａは、ヒドロキシル基または水素原子である）
があげられ、式（２ａ）および（２ｂ）をそれぞれ単独で含有してもよく、また、式（２ａ）および（２ｂ）の混合物を含有してもよい。
【００８３】
また、Ａがヒドロキシル基である場合、メタクリル酸金属塩（Ｇ）は水和物であってもよい。
【００８４】
メタクリル酸金属塩（Ｇ）の含有量は、Ｅ*の向上および破断時強度の向上において優れるという点から、ゴム成分１００質量部に対して０．１質量部以上が好ましく、０．２質量部以上がより好ましく、０．３質量部以上がさらに好ましい。また、メタクリル酸金属塩の含有量は、熱酸化劣化時の破断時強度において優れるという点から、ゴム成分１００質量部に対して１０質量部以下が好ましく、８質量部以下がより好ましく、６質量部以下がさらに好ましい。
【００８５】
なお、メタクリル酸金属塩（Ｇ）を含有することによって、タイヤ用ゴム組成物として一般的に含有される酸化亜鉛の含有量を減らすことができる。
【００８６】
本発明のゴム組成物には、前記ゴム成分（Ａ）、アルキルフェノール・塩化硫黄縮合物（Ｂ）、硫黄（Ｃ）、シリカ（Ｄ）、シランカップリング剤、カーボンブラック（Ｅ）、シトラコンイミド化合物（Ｆ）、変性レゾルシン、変性クレゾール、および変性フェノール樹脂、ＨＭＴ、ＨＭＭＭ、ＨＭＭＰＭＥ以外にも、従来ゴム工業で使用される配合剤、たとえば、オイル、ステアリン酸、老化防止剤、ワックス、酸化亜鉛、硫黄以外の加硫剤、各種加硫促進剤などを必要に応じて適宜配合することができる。
【００８７】
これらの他の配合剤の配合量は、ゴム成分（Ａ）、アルキルフェノール・塩化硫黄縮合物（Ｂ）硫黄（Ｃ）およびシリカ（Ｄ）による本発明の効果を損なわない範囲とすればよい。
【００８８】
加硫促進剤としては、スルフェンアミド系、チアゾール系、チウラム系、グアニジン系などがあげられる。
【００８９】
これらの加硫促進剤は、単独で用いてもよく、また、２種以上併用してもよい。
【００９０】
本発明のゴム組成物は、一般的な方法で調製される。すなわち、バンバリーミキサーやニーダー、オープンロールなどでゴム成分（Ａ）、シリカ（Ｄ）および必要に応じて他の配合剤を混練りしたのち、アルキルフェノール・塩化硫黄縮合物（Ｂ）、硫黄（Ｃ）および加硫促進剤を配合して最終練りをし、加硫することにより、本発明のゴム組成物を調製することができる。
【００９１】
本発明のゴム組成物は、グリップ性能および耐摩耗性と低発熱性（低ｔａｎδ）を両立させるという理由から、タイヤのキャップとして使用するものである。
【００９２】
また、前記トレッドとしては、キャップトレッドおよびベーストレッド用ゴム組成物を用いた二層構造のトレッドとすることが操縦安定性を低下させることなく、転がり抵抗を低減させることができるという点で好ましい。
【００９３】
本発明のタイヤは、本発明のゴム組成物を用いて通常の方法で製造される。すなわち、必要に応じて前記配合剤を配合した本発明のゴム組成物を、未加硫の段階でタイヤのキャップトレッドの形状にあわせて押出し加工し、タイヤ成形機上にて通常の方法で成形することにより、未加硫タイヤを形成する。この未加硫タイヤを加硫機中で加熱加圧することによりタイヤを得ることができる。
【実施例】
【００９４】
実施例に基づいて、本発明を具体的に説明するが、本発明は、これらのみに限定されるものではない。
【００９５】
次に、実施例および比較例で用いた各種薬品について、説明する。
天然ゴム（ＮＲ）：ＴＳＲ２０
ハイシスＢＲ：宇部興産（株）製のＢＲ１５０Ｂ（重量平均分子量：５０×１０4、分子量分布（Ｍｗ／Ｍｎ）：３．３、シス−１，４−ブタジエン単位量：９７重量％、Ｈｉｇｈ−Ｃｉｓタイプ）
変性ＢＲ：日本ゼオン（株）製の１２５０Ｈ（スズ変性ＢＲ、リチウム開始剤：リチウム、スズ原子の含有量：２５０ｐｐｍ、Ｍｗ／Ｍｎ：１．５、ビニル結合量：１０〜１３質量％）
ＳＰＢ含有ＢＲ：宇部興産（株）製のＶＣＲ６１７（１，２−シンジオタクチックポリブタジエン結晶分散体、１，２−シンジオタクチックポリブタジエン結晶の含有率：１７重量％、１，２−シンジオタクチックポリブタジエン結晶の融点：２００℃、沸騰ｎ−ヘキサン不溶物の含有率：１５〜１８重量％）
変性スチレンブタジエンゴム（変性ＳＢＲ）：ＪＳＲ（株）製のＨＰＲ３４０（変性Ｓ−ＳＢＲ、結合スチレン量：１０質量％、アルコキシルシランでカップリングし、末端に導入）
シリカ：ローディア社製のＺ１１５ＧＲ（Ｎ2ＳＡ：１１２ｍ2／ｇ）
シランカップリング剤：デグッサヒュルス（株）製のＳｉ７５（ビス（３−トリエトキシシリルプロピル）ジスルフィド）
アロマオイル：（株）ジャパンエナジー製のプロセスＸ−１４０
カーボンブラックＮ３３０：キャボットジャパン（株）製のショウブラックＮ３３０（Ｎ2ＳＡ：７９ｍ2／ｇ）
老化防止剤６Ｃ：大内新興化学工業（株）製のノクラック６Ｃ（Ｎ−１，３−ジメチルブチル−Ｎ’−フェニル−ｐ−フェニレンジアミン）
ワックス：大内新興化学工業（株）製のサンノックワックス
ステアリン酸：日本油脂（株）製の椿
酸化亜鉛：東邦亜鉛（株）製の銀嶺Ｒ
粉末硫黄（５％オイル含有）：鶴見化学工業（株）製の５％オイル処理粉末硫黄（オイル分５質量％含む可溶性硫黄）
加硫促進剤ＤＰＧ：大内新興化学工業（株）製のノクセラーＤ（１，３−ジフェニルグアニジン）
加硫促進剤ＴＢＢＳ：大内新興化学工業（株）製のノクセラーＮＳ（Ｎ−ｔｅｒｔ−ブチル−２−ベンゾチアジルスルフェンアミド）
加硫促進剤ＨＭＴ：ヘキサメチレンビスチオサルフェート２ナトリウム塩２水和物：フレキシス社製のデュラリンクＨＴＳ
加硫促進剤ＴＢＺＴＤ：フレキシス（株）製のＰｅｒｋａｃｉｔ  ＴＢｚＴＤ（テトラベンジルチウラムジスルフィド）
メタクリル酸亜鉛：サートマー社製のＳＲ７０９
Ｖ２００：田岡化学工業（株）製のタッキロールＶ２００（アルキルフェノール・塩化硫黄縮合物、ｘおよびｙ：２、Ｒ：Ｃ8Ｈ17のアルキル基、硫黄含有率：２４質量％）
【化１２】
2010059398.tif 000013
（式中、ｎは０〜１０の整数である）
ＰＫ９００：フレキシス社製のＰＫ９００（１，３−ビス（シトラコンイミドメチル）ベンゼン）
【化１３】
2010059398.tif 000014
変性レゾルシン：住友化学（株）製のスミカノール６２０（レゾルシン・アルキルフェノール縮合物）
【化１４】
2010059398.tif 000015
（式中、Ｒはオクチル基）
変性クレゾール：住友化学工業（株）製のスミカノール６１０（化学式３においてｎ＝１６〜１７）
【化１５】
2010059398.tif 000016
【００９６】
実施例１〜８および比較例１〜５
アルキルフェノール・塩化硫黄縮合物、硫黄および加硫促進剤を除く各種薬品を、表１に示す配合量にしたがって、バンバリーミキサーにて混練りした。得られた混練り物に、アルキルフェノール塩化硫黄縮合物、硫黄および加硫促進剤を、表１に示す配合量添加し、オープンロールにて混練りし、未加硫ゴム組成物を得た。そして、得られた未加硫ゴム組成物を、１７０℃の条件下で１２分間加硫することにより、実施例１〜８および比較例１〜５の試験用ゴムシートを作製し、得られた試験用ゴムシートを用いて以下に示す試験をおこなった。
【００９７】
（粘弾性試験）
（株）岩本製作所製の粘弾性スペクトロメーターを用いて、初期歪１０％、動歪２％および周波数１０Ｈｚの条件下で、３０℃における加硫ゴム組成物の複素弾性率Ｅ*および損失正接ｔａｎδを測定した。なお、Ｅ*が大きいほど、剛性が高く、硬度が高いことを示し、ｔａｎδが小さいほど低発熱性に優れることを示す。
【００９８】
（引張試験）
前記加硫ゴム組成物からからなる３号ダンベル型試験片を用いて、ＪＩＳ  Ｋ  ６２５１「加硫ゴムおよび熱可塑性ゴム−引張特性の求め方」に準じて引張試験を実施し、破断時伸びＥＢ（％）を測定した。ＥＢが大きいほどゴム強度が優れることを示す。
【００９９】
また、前記得られた未加硫ゴム組成物を所定の形状の口金を備えた押し出し機で押し出し成形し、キャップトレッド形状のゴム組成物を得た。それぞれのテストサンプルについて、以下の測定を実施した。さらに、得られたゴム組成物を定法にてタイヤ成型機上で張り合わせ、タイヤローカバーを作製し、これを金型中で加硫して空気入りタイヤを試作し、以下の測定を実施した。結果を表１に示す。
【０１００】
（耐摩耗性）
ランボーン型摩耗試験機を用いて、室温でスリップ率２０％の条件で摩耗試験を行なった。摩耗量の逆数を、比較例１を１００（基準）として指数表示をした。数値が大きいほど耐摩耗性が向上していることを示している。
【０１０１】
（転がり抵抗特性）
（株）上島製作所製のスペクトロメーターを用いて動的歪振幅２％、周波数１０％、温度６０℃の条件でｔａｎδを測定した。ｔａｎδの値の逆数を、比較例１を１００（基準）として指数表示をした。数値が大きいほど転がり抵抗が低減されていることを示している。
【０１０２】
（操縦安定性）
各実施例および比較例で得られたゴム組成物により得られたタイヤを用いて、当該タイヤを装着した普通乗用車にてテストコースにおいて官能試験を実施した。点数が高い（６点満点）ほど操縦安定性が良好である。
【０１０３】
上記試験の評価結果を表１に示す。
【０１０４】
【表１】
2010059398.tif 000017